(57)【要約】本発明は、近赤外波長において太陽光を反射する外表面と、低輻射率を有する内表面とから成る平面金属部材に関する。【特許請求の範囲】
【請求項１】
外表面を構成する第１の表面と内表面を構成する第２の表面とを有する平坦金属構造部材であって、第１の表面が（ａ）金属を腐食から保護し、３２０〜１，２００ｎｍの波長域における太陽光の平均反射率が６０％である第１塗膜と（ｂ）４００〜７００ｎｍの可視光波長域スペクトルにおける平均反射率が６０％未満を有し、７００〜１，２００ｎｍの近赤外波長域にける平均反射率が６０％を越える第２塗膜とを有し、第２の表面が（ｃ）金属を腐食から保護する第１塗膜と（ｄ）５〜２５μｍの熱赤外波長域において０．７５未満の低輻射率を有する第２塗膜とを有することを特徴とする平坦金属構造部材。
【請求項２】
第１の表面の第１塗膜において、３２０〜１，２００ｎｍの波長域における太陽光の平均反射率が７０％である請求項１に記載の平坦金属構造部材。
【請求項３】
第１の表面の第２塗膜において、４００〜７００ｎｍの可視光波長域における平均反射率が５０％未満である請求項１に記載の平坦金属構造部材。
【請求項４】
第１の表面の第２塗膜において、７００〜１，２００ｎｍの近赤外波長域における平均反射率が７０％を越える請求項１に記載の平坦金属構造部材。
【請求項５】
第２の表面の第２塗膜において、５〜２５μｍの波長域における輻射率が０．６５未満である請求項１に記載の平坦金属構造部材。
【請求項６】
前記塗膜に含有されるバインダーが、アクリレート類、スチレンアクリレート類、ポリビニル類、ポリスチレン類およびスチレン共重合体、アルキッド樹脂、飽和および不飽和ポリエステル類、ヒドロキシ官能ポリエステル類、メラミン−ホルムアルデヒド樹脂、ポリイソシアネート樹脂、ポリウレタン類、エポキシ樹脂、フロロ重合体類、シリコーン類、クロロスルホン酸化ポリエチレン、フッ素化重合体類、フッ素化アクリル共重合体、フロロシリコーン類、プラスチゾル類、ＰＶＤＦ及びこれらの混合物から成る溶剤系バインダー；アルキッド類、ポリエステル類、ポリアクリレート類、エポキシド及びエポキシドエステル類からなる水溶性バインダーから成る水性バインダー；及びアクリレート類、スチレンアクリレート、エチレン・アクリル酸共重合体、メタアクリレート類、ビニルピロリドン・酢酸ビニル共重合体、ポリビニルピロリドン、ポリイソプロピルアクリレート類、ポリウレタン類およびシリコーン類をベースとする分散液および乳濁液、およびポリエチレン、ポリプロピレン、テフロン（登録商標）、合成ワックス類、フッ素化重合体類、フッ素化アクリル共重合体水溶液、フロロシリコーン類およびこれらの混合物をベースとするワックス分散液から成る水性分散液および乳濁液とから成る群より選択される請求項１に記載の平坦金属構造部材。
【請求項７】
第１の表面の第１塗膜は、４００〜１，２００ｎｍの太陽光波長域において透明性を有し、かつ３２０〜１，２００ｎｍの太陽光波長域にける平均後方散乱が６０％を越えるように選択された粒子径を有する耐腐食性顔料を含有する請求項１及び２に記載の平坦金属構造部材。
【請求項８】
耐腐食性顔料が、白色耐腐食性顔料、特に、モリブデン酸カルシウム・亜鉛化合物およびストロンチウム・亜鉛・ホスホロシリケートからなる群より選択される請求項１、２又は７の何れかに記載の平坦金属構造部材。
【請求項９】
白色耐腐食性顔料の粒子径が１〜３μｍである請求項１、２、７又は８の何れかに記載の平坦金属構造部材。
【請求項１０】
第１の表面の第１塗膜に使用する第１の白色顔料およびフィラーが、金属酸化物、特に酸化ジルコニウム、硫酸金属塩、金属硫化物、金属フッ化物、ケイ酸金属塩、炭酸金属塩およびこれらの混合物からなる無機白色顔料およびフィラーから成る群より選択される請求項１又は２に記載の平坦金属構造部材。
【請求項１１】
第１の白色顔料およびフィラーが、炭酸カルシウム、炭酸マグネシウム、ケイ酸ジルコニウム、酸化アルミニウム、硫酸バリウム及びこれらの混合物から成る群より選択される崩壊性材料である請求項１、２又は１０の何れかに記載の平坦金属構造部材。
【請求項１２】
第１の表面の第２塗膜に使用する第１の着色顔料が、４００〜７００ｎｍの可視光波長域スペクトルにおいて当該可視光を分光選択的に吸収すると共に、７００〜１，２００ｎｍの近赤外波長域における平均透過率が６０％を越える有機顔料から成る群より選択される請求項１、３又は４の何れかに記載の平坦金属構造部材。
【請求項１３】
第１の着色顔料において、７００〜１，２００ｎｍの近赤外波長域における平均透過率が７０％を越える請求項１、３、４又は１２の何れかに記載の平坦金属構造部材。
【請求項１４】
第１の着色顔料が、モノアゾ、ビスアゾ、β−ナフトール、ナフトールＡＳ、ラッカー形成アゾ、ベンズイミダゾロン、ビスアゾ縮合物、金属錯体、イソインドリノン及びイソインドリン顔料を含むアゾ顔料、およびフタロシアニン、キナクリドン、ペリレン及びぺリノン、チオインジゴ、アントラキノン、アントラピリミジン、フラバントロン、ピラントロン、アントラントロン、ジオキサジン、トリアリルカルボニウム、キノフタロン及びジケト−ピロロピロール顔料を含む多環式顔料から成る群より選択される請求項１、３、４、１２又は１３の何れかに記載の平坦金属構造部材。
【請求項１５】
第１外面上の第２塗膜に使用する第２の着色顔料は、４００〜７００ｎｍの可視光波長域スペクトルにおいて当該可視光を分光選択的に吸収すると共に、７００〜１，２００ｎｍの近赤外波長域において平均５０％を越える反射率を有する無機顔料から成る群より選択される請求項１、３及び４に記載の平坦金属構造部材。
【請求項１６】
第２の無機着色顔料において、７００〜１，２００ｎｍの近赤外波長域における平均反射率が６０％を越える請求項１、３、４又は１５の何れかに記載の平坦金属構造部材。
【請求項１７】
第２の無機着色顔料が、金属酸化物および水酸化物、特に酸化鉄、カドミウム顔料、ビスマス顔料、クロム顔料、ウルトラマリーンブルー及び紺青顔料、混相ルチル及びスピネル顔料、及び被覆小板状雲母顔料から成る群より選択される請求項１、３、４、１５又は１６の何れかに記載の平坦金属構造部材。
【請求項１８】
第２の表面の第２塗膜において、３〜５０μｍの熱赤外波長域における平均反射率が６０％である小板状金属顔料を含有する請求項１又は５に記載の平坦金属構造部材。
【請求項１９】
小板状顔料が、アルミニウム、鉄、鋼、黄銅、銅、銀被覆銅およびニッケルから選択される請求項１、５又は１８の何れかに記載の平坦金属構造部材。
【請求項２０】
小板状顔料の最大線寸法が２５〜５０μｍである請求項１、５、１８又は１９の何れかに記載の平坦金属構造部材。
【請求項２１】
第２の表面の第２塗膜において、３〜５０μｍ、少なくとも５〜２５μｍの熱赤外波長域において平均透過率が５０％を超える第２の白色顔料およびフィラーを含有する請求項１又は５に記載の平坦金属構造部材。
【請求項２２】
第２の白色顔料およびフィラーが、硫化亜鉛、酸化亜鉛、炭酸カルシウム及び重合体顔料から選択される請求項１、５又は２１の何れかに記載の平坦金属構造部材。
【請求項２３】
近赤外領域における第１表面の反射率が７００ｎｍから急激に上昇し、８００〜１，０００ｎｍにおいて６０％を超える請求項１に記載の平坦金属構造部材。
【発明の詳細な説明】
【技術分野】
【０００１】
本発明は、暗色であっても従来の着色材に比してより太陽光を反射可能とする太陽光に曝露された外面と、熱輻射波長域において低輻射率を有する内面とを有する平面金属部材、即ち平坦金属構造部材に関する。この種の平坦構造部材は、特に、更なる断熱手段を有していない家畜舎または倉庫の屋根あるいは壁部材として使用される。外側塗膜の太陽光低吸収性および内側塗膜の低輻射率により、内部への熱伝搬をより低減し、より良い内部環境条件を確立する。冬期において、内側低輻射塗膜は、内部で発生した熱の一部を内部に反射して戻すことが出来る。
【背景技術】
【０００２】
家畜舎または倉庫などの農業用建築のシート屋根および壁部材は、通常、暗色に着色される。例えば、鋼シート材から成る家畜舎および家畜小屋が一般的に使用されているアメリカ合衆国、特に南部において、それらの屋根は、通常、レンガ赤、青色、緑色または灰色に着色される。
【０００３】
太陽光吸収（防止）の観点から、最初に建物を白色に着色することは有利なことである。しかしながら、白色に着色した場合、汚れにより直ぐに灰色に変色することが広く知られており、これら建物の白色着色は、一般には好まれない。更に、軍用兵器舎および兵器庫は、カモフラージュのため暗色に着色する必要がある。
【０００４】
家畜舎に対して暗色に着色することは非常に不利である。夏期には、換気装置、場合によってはスプリンクラーさえも使用して家畜を冷却する必要がある。冬期には、南部のテキサス州においてさえ極めて寒冷である。建物を断熱することは、明らかに良好な解決策ではあるが、これらの建物は一般に非常に大型であるため、断熱は非常に高価となる問題がある。
【０００５】
上記の解決法として、例えば、サンブラインドとして使用可能な断熱シートを使用することが知られている（例えば、特許文献１参照）。この断熱部材は、太陽光線を反射する一方の面と低輻射率を示す他方の面とを有する。しかしながら、この断熱シートに使用されている塗膜では、極めて短時間に金属が腐食するため、金属上に使用できないという欠点を有する。更に、太陽光線の反射側面が二酸化チタンを含有する。この二酸化チタンは紫外線領域に強い吸収帯を有するため、この波長域において１５％に達する太陽光エネルギーを吸収してしまうという欠点を有する。
【特許文献１】独国特許出願公開第１９８４９３３０号明細書
【発明の開示】
【発明が解決しようとする課題】
【０００６】
本発明の目的は、使用者の美的感覚を満足させると共に、軍用目的に使用する場合は周囲風景色と混り合い、その暗色にも拘わらず、従来色に比して太陽光吸収が少ない外面色を有する平坦金属構造部材を提供することである。本発明の他の目的は、上記平坦構造部材の内面において、内部領域に向かう熱輻射を低減し、夜間および冬期において、内部で発生した熱の一部を反射して内部に戻すように設計された平坦金属構造部材を提供することである。
【課題を解決するための手段】
【０００７】
上記目的は、以下の特徴を有する平坦金属構造部材によって達成される。
【０００８】
（ａ）金属を腐食から保護し、３２０〜１，２００ｎｍの波長域における太陽光の平均反射率が６０％である第１塗膜と（ｂ）４００〜７００ｎｍの可視光波長域スペクトルにおける平均反射率が６０％未満を有し、７００〜１，２００ｎｍの近赤外波長域にける平均反射率が６０％を越える第２塗膜とを有し、第２の表面が（ｃ）金属を腐食から保護する第１塗膜と（ｄ）５〜２５μｍの熱赤外波長域において０．７５未満の低輻射率を有する第２塗膜とを有することを特徴とする平坦金属構造部材。
【０００９】
更なる本発明の好ましい実施形態は、従属請求項により示される。
【発明の効果】
【００１０】
本発明の平坦金属構造部材は、暗色であっても、従来の着色材に比してより太陽光を反射可能とする太陽光に曝露された外面と、熱輻射波長域において低輻射率を有する内面とを有する平面金属部材とから成り、特に、更なる断熱手段を有していない家畜舎または倉庫の屋根あるいは壁部材として使用される。外側塗膜の太陽光低吸収性および内側塗膜の低輻射率により、内部への熱伝搬をより低減し、より良い内部環境条件を確立する。冬期において、内側低輻射塗膜は、内部で発生した熱の一部を内部に反射して戻すことが出来る。
【発明を実施するための最良の形態】
【００１１】
以下、本発明を詳細に説明する。
【００１２】
本発明の好ましい実施形態によれば、第１の表面の第１塗膜において、３２０〜１，２００ｎｍの波長域における太陽光の平均反射率が７０％である。
【００１３】
本発明の他の好ましい実施形態によれば、第１の表面の第２塗膜において、４００〜７００ｎｍの可視光波長域における平均反射率が５０％未満である。
【００１４】
本発明の他の好ましい実施形態によれば、第１の表面の第２塗膜において、７００〜１，２００ｎｍの近赤外波長域における平均反射率が７０％を越える。
【００１５】
本発明の他の好ましい実施形態によれば、第２の表面の第２塗膜において、５〜２５μｍの波長域における輻射率が０．６５未満である。
【００１６】
本発明の他の好ましい実施形態によれば、前記塗膜に含有されるバインダーが、アクリレート類、スチレンアクリレート類、ポリビニル類、ポリスチレン類およびスチレン共重合体、アルキッド樹脂、飽和および不飽和ポリエステル類、ヒドロキシ官能ポリエステル類、メラミン−ホルムアルデヒド樹脂、ポリイソシアネート樹脂、ポリウレタン類、エポキシ樹脂、フロロ重合体類、シリコーン類、クロロスルホン酸化ポリエチレン、フッ素化重合体類、フッ素化アクリル共重合体、フロロシリコーン類、プラスチゾル類、ＰＶＤＦ及びこれらの混合物から成る溶剤系バインダー；アルキッド類、ポリエステル類、ポリアクリレート類、エポキシド及びエポキシドエステル類からなる水溶性バインダーから成る水性バインダー；及びアクリレート類、スチレンアクリレート、エチレン・アクリル酸共重合体、メタアクリレート類、ビニルピロリドン・酢酸ビニル共重合体、ポリビニルピロリドン、ポリイソプロピルアクリレート類、ポリウレタン類およびシリコーン類をベースとする分散液および乳濁液、およびポリエチレン、ポリプロピレン、テフロン（登録商標）、合成ワックス類、フッ素化重合体類、フッ素化アクリル共重合体水溶液、フロロシリコーン類およびこれらの混合物をベースとするワックス分散液から成る水性分散液および乳濁液とから成る群より選択される。
【００１７】
本発明の他の好ましい実施形態によれば、第１の表面の第１塗膜は、４００〜１，２００ｎｍの太陽光波長域において透明性を有し、かつ３２０〜１，２００ｎｍの太陽光波長域にける平均後方散乱が６０％を越えるように選択された粒子径を有する耐腐食性顔料を含有する。
【００１８】
本発明の他の好ましい実施形態によれば、耐腐食性顔料が、白色耐腐食性顔料、特に、モリブデン酸カルシウム・亜鉛化合物およびストロンチウム・亜鉛・ホスホロシリケートからなる群より選択される。
【００１９】
本発明の他の好ましい実施形態によれば、白色耐腐食性顔料の粒子径が１〜３μｍである。
【００２０】
本発明の他の好ましい実施形態によれば、第１の表面の第１塗膜に使用する第１の白色顔料およびフィラーが、金属酸化物、特に酸化ジルコニウム、硫酸金属塩、金属硫化物、金属フッ化物、ケイ酸金属塩、炭酸金属塩およびこれらの混合物からなる無機白色顔料およびフィラーから成る群より選択される。
【００２１】
本発明の他の好ましい実施形態によれば、第１の白色顔料およびフィラーが、炭酸カルシウム、炭酸マグネシウム、ケイ酸ジルコニウム、酸化アルミニウム、硫酸バリウム及びこれらの混合物から成る群より選択される崩壊性材料である。
【００２２】
本発明の他の好ましい実施形態によれば、第１の表面の第２塗膜に使用する第１の着色顔料が、４００〜７００ｎｍの可視光波長域スペクトルにおいて当該可視光を分光選択的に吸収すると共に、７００〜１，２００ｎｍの近赤外波長域における平均透過率が６０％を越える有機顔料から成る群より選択される。
【００２３】
本発明の他の好ましい実施形態によれば、第１の着色顔料において、７００〜１，２００ｎｍの近赤外波長域における平均透過率が７０％を越える。
【００２４】
本発明の他の好ましい実施形態によれば、第１の着色顔料が、モノアゾ、ビスアゾ、β−ナフトール、ナフトールＡＳ、ラッカー形成アゾ、ベンズイミダゾロン、ビスアゾ縮合物、金属錯体、イソインドリノン及びイソインドリン顔料を含むアゾ顔料、およびフタロシアニン、キナクリドン、ペリレン及びぺリノン、チオインジゴ、アントラキノン、アントラピリミジン、フラバントロン、ピラントロン、アントラントロン、ジオキサジン、トリアリルカルボニウム、キノフタロン及びジケト−ピロロピロール顔料を含む多環式顔料から成る群より選択される。
【００２５】
本発明の他の好ましい実施形態によれば、第１外面上の第２塗膜に使用する第２の着色顔料は、４００〜７００ｎｍの可視光波長域スペクトルにおいて当該可視光を分光選択的に吸収すると共に、７００〜１，２００ｎｍの近赤外波長域において平均５０％を越える反射率を有する無機顔料から成る群より選択される。
【００２６】
本発明の他の好ましい実施形態によれば、第２の無機着色顔料において、７００〜１，２００ｎｍの近赤外波長域における平均反射率が６０％を越える。
【００２７】
本発明の他の好ましい実施形態によれば、第２の無機着色顔料が、金属酸化物および水酸化物、特に酸化鉄、カドミウム顔料、ビスマス顔料、クロム顔料、ウルトラマリーンブルー及び紺青顔料、混相ルチル及びスピネル顔料、及び被覆小板状雲母顔料から成る群より選択される。
【００２８】
本発明の他の好ましい実施形態によれば、第２の表面の第２塗膜において、３〜５０μｍの熱赤外波長域における平均反射率が６０％である小板状金属顔料を含有する。
【００２９】
本発明の他の好ましい実施形態によれば、小板状顔料が、アルミニウム、鉄、鋼、黄銅、銅、銀被覆銅およびニッケルから選択される。
【００３０】
本発明の他の好ましい実施形態によれば、小板状顔料の最大線寸法が２５〜５０μｍである。
【００３１】
本発明の他の好ましい実施形態によれば、第２の表面の第２塗膜において、３〜５０μｍ、少なくとも５〜２５μｍの熱赤外波長域において平均透過率が５０％を超える第２の白色顔料およびフィラーを含有する。
【００３２】
本発明の他の好ましい実施形態によれば、第２の白色顔料およびフィラーが、硫化亜鉛、酸化亜鉛、炭酸カルシウム及び重合体顔料から選択される。
【００３３】
本発明の他の好ましい実施形態によれば、近赤外領域における第１表面の反射率が７００ｎｍから急激に上昇し、８００〜１，０００ｎｍにおいて６０％を超える。
【実施例】
【００３４】
以下、本発明の要旨を、実施例により詳細に説明する。
【００３５】
実施例１：
本発明に従った耐腐食性塗膜（図１の符号１に対応）を以下の処方により調製した。
【００３６】
【表１】
2005516808.tif 000002
【００３７】
０．７ｍｍ厚の加流鋼シートに上記混合物を塗布した。硬化後、シートの塗膜厚は約２５μｍであった。３２０〜４００ｎｍのＵＶ波長域において、鋼シート上の塗膜の分光反射率を測定した。結果を図２の曲線１に示す。曲線２は市販の耐腐食性プライマーから得られた反射率曲線を示し、そのＵＶ波長域の反射率は曲線１より相当に低い。図３は、４００〜８００ｎｍ波長域における分光反射率を示し、本発明に従った耐腐食性塗膜の分光反射率は曲線１で、市販塗膜の分光反射率は曲線２で示す。この波長域において、本発明の塗膜の反射率が、市販の塗膜の反射率に比して相当に高く、これは、本発明の塗膜が太陽光をより多く反射したことを意味する。
【００３８】
実施例２：
暗赤色トップコート（図１の符号２に対応）を以下の処方により調製した。
【００３９】
【表２】
2005516808.tif 000003
【００４０】
実施例１の耐腐食性塗膜が塗布形成された金属プレート表面に、上記で調製された暗赤色トップコートを塗布した。乾燥後、２５μｍの厚さを有する塗膜が得られた。
【００４１】
４００〜９８０ｎｍの波長域において、得られた金属プレートを分光的に測定した。測定結果を図４に示す。図中、曲線１は暗赤色トップコートの分光反射率を示し、曲線２は、比較の目的で測定された市販のバーロワールド・コーティングス（Ｂａｒｌｏｗｏｒｌｄ  Ｃｏａｔｉｎｇｓ：オーストラリア）社製の暗赤色トップコートの分光反射率を示す。両金属プレートは、４ｃｍ厚のスチロポール（ｓｔｙｒｏｐｏｒ）板上に置き、９６，０００ルックスの太陽光線に曝露した。本発明に従って被覆した金属プレートは４８℃まで加熱された。他方、市販の暗赤色塗料を塗布した金属プレートは６４℃まで加熱された。
【００４２】
実施例３：
金属プレート下面側に塗布する耐腐食性プライマー（図１の符号３に対応）を以下の処方により調製した。
【００４３】
【表３】
2005516808.tif 000004
【００４４】
上記で調製されたプライマーを、実施例２に記載の金属プレートの裏面に塗布した。硬化状態で、耐腐食性塗膜の厚さは、１０μｍであった。
【００４５】
低輻射性塗膜（図１の符号４）を、以下の処方により調製した。
【００４６】
【表４】
2005516808.tif 000005
【００４７】
実施例２の金属プレート上に形成したプライマー層に、上記で調製された塗工液を塗布した。２．５〜２５μｍの波長域において、ウルブリヒト球を有するにコレット・マグナ（Ｎｉｃｏｌｅｔ  Ｍａｇｎａ）５５０ＩＲを使用し、塗膜の分光反射率を測定した。得られた測定結果を室温における計算黒色輻射体（２９３ケルビン（Ｋｅｌｖｉｎ））の測定値と比較した。輻射率は０．６８であった。
【００４８】
実施例２で得られた基準プレートと共に上記金属プレートをフレーム内に配置した。配置は、両プレートの下面が自由面であり、上面が太陽光に曝露されるように行った。基準プレートの下面には、市販の白色室内塗料を塗布した。”タスコ（ＴＡＳＣＯ）”型非接触輻射温度計を使用して、２つのプレートの下面を測定した。９６，０００ルックスの太陽光線曝露下で、基準プレートは温度６２℃に加熱され、他方、本発明のプレートは温度４３℃に加熱された。
【００４９】
実施例４：
灰色トップコート（図１の符号２に対応）を以下の処方により調製した。
【００５０】
【表５】
2005516808.tif 000006
【００５１】
金属プレート上に形成された実施例１の耐腐食性塗膜に、上記で調製された灰色トップコートを塗布した。硬化後、４００〜９８０ｎｍ波長域において分光測定を行った。比較として、「反射性」と表記のある、鉄鋼メーカーのドファスコ・ハミルトン（Ｄｏｆａｓｃｏ  Ｈａｍｉｌｔｏｎ：オンタリオ州、カナダ）社製「チャコール４６２」型灰色トップコートを形成した金属プレートを同様に測定した。測定結果を図５に示す。図中、曲線１は本発明の塗膜の分光反射率を示し、曲線２は基準プレートの分光反射率を示す。
【００５２】
本発明に従って被覆したプレートの裏面に、実施例３に記載の耐腐食性プライマーを塗布した。更に、上記プライマー層に、以下の処方により調製した低輻射塗工液を塗布した。
【００５３】
【表６】
2005516808.tif 000007
【００５４】
測定会社ボディコート・マテリアルズ・テスティング・カナダ（Ｂｏｄｙｃｏｔｅ  Ｍａｔｅｒｉａｌｓ  Ｔｅｓｔｉｎｇ  Ｃａｎａｄａ  Ｉｎｃ）社に、本発明に従って被覆された金属プレートを送付し、市販の灰色トップコートで被覆した金属プレートと比較測定した。以下の表に示す測定値が得られた。
【００５５】
【表７】
2005516808.tif 000008
【００５６】
出力８９２Ｗ／ｍ２を有する太陽光シミュレータからの放射光に両プレートを曝露した。各プレートに対し、プレート上に温度センサーを置いてプレート加熱を測定した。基準灰色で被覆した金属プレートは温度６８℃まで加熱され、他方、本発明に従って被覆した金属プレートは温度５２．８℃まで加熱された。
【図面の簡単な説明】
【００５７】
【図１】本発明の平坦金属構造部材の断面図である。
【図２】実施例１に記載される塗膜試料に関し、ウルブリヒト球を装着し、分光感度３２０〜１，１００ｎｍを有する、アバンテス社製ＰＣプラグ・イン分光計により記録された半球形後方散乱曲線を示す。
【図３】実施例２に記載される塗膜試料に関し、ウルブリヒト球を装着し、分光感度３２０〜１，１００ｎｍを有する、アバンテス社製ＰＣプラグ・イン分光計により記録された半球形後方散乱曲線を示す。
【図４】実施例３に記載される塗膜試料に関し、ウルブリヒト球を装着し、分光感度３２０〜１，１００ｎｍを有する、アバンテス社製ＰＣプラグ・イン分光計により記録された半球形後方散乱曲線を示す。
【図５】実施例４に記載される塗膜試料に関し、ウルブリヒト球を装着し、分光感度３２０〜１，１００ｎｍを有する、アバンテス社製ＰＣプラグ・イン分光計により記録された半球形後方散乱曲線を示す。
【符号の説明】
【００５８】
１：第１表面上の第１塗膜
２：第１表面上の第２塗膜
３：第２表面上の第１塗膜
４：第２表面上の第２塗膜
５：金属基板
【図１】
2005516808.tif 000009
【図２】
2005516808.tif 000010
【図３】
2005516808.tif 000011
【図４】
2005516808.tif 000012
【図５】
2005516808.tif 000013
【国際調査報告】
2005516808.tif 000014
2005516808.tif 000015
2005516808.tif 000016
2005516808.tif 000017
2005516808.tif 000018
2005516808.tif 000019